(57)【要約】  遮光性能に優れる遮光用粘着テープを提供することを目的としている。  基材と、基材の少なくともいずれか一方の面に形成された遮光層と、粘着剤層とを備えた遮光用粘着テープであって、前記遮光層が、黒色インク組成物を印刷することによって形成されているとともに、遮光層の総厚みが７μｍ以上であることを特徴としている。
2007141939.tif 000002
【特許請求の範囲】
【請求項１】
基材と、基材の少なくともいずれか一方の面に形成された遮光層と、粘着剤層とを備えた遮光用粘着テープであって、
前記遮光層が、黒色インク組成物を印刷することによって形成されているとともに、遮光層の総厚みが７μｍ以上であることを特徴とする遮光用粘着テープ。
【請求項２】
遮光層の表面に遮光層同士のブロッキングを防止する薄型コート層が積層されている請求の範囲第１項に記載の遮光用粘着テープ。
【請求項３】
薄型コート層が薄型コート層を針状材が突き抜けようとするとき、針状材の表面に添設しながら延伸する弾性を備える電気絶縁性樹脂組成物で形成されている請求の範囲第２項に記載の遮光用粘着テープ。
【請求項４】
複数の遮光層が基材の少なくともいずれか一方の面に形成され、これらの遮光層と遮光層との間に、針状材が突き抜けようとするとき、針状材の表面に添設しながら延伸する弾性を備える電気絶縁性樹脂組成物で形成されている電気絶縁層を備えている請求の範囲第３項に記載の遮光用粘着テープ。
【請求項５】
遮光層が、黒色インク組成物を複数回に分けて乾燥期間を経て重ね印刷される請求の範囲第１項〜請求の範囲第４項のいずれかに記載の遮光用粘着テープ。
【発明の詳細な説明】
【技術分野】
【０００１】
本発明は、たとえば、液晶表示パネルとバックライトユニットとを粘着固定させるのに有効に利用することができる遮光用粘着テープに関する。
【背景技術】
【０００２】
ＬＣＤ（Ｌｉｑｕｉｄ  Ｃｒｙｓｔａｌ  Ｄｉｓｐｌａｙ）モジュールは、近年小型化の進む電子手帳、携帯電話機等の電子機器の表示装置として用いられている。ＬＣＤモジュールの中でも、サイドライト型バックライト方式のＬＣＤモジュールは、一般に、バックライトユニットに反射シート、導光板、拡散シート、プリズムシート、およびＬＣＤパネルが順に積層されており、導光板の側方にランプリフレクタが設けられて、ＬＥＤ（Ｌｉｇｈｔ  Ｅｍｉｔｔｉｎｇ  Ｄｉｏｄｅ）等の光源が配置されている。【０００３】
そして、ＬＣＤパネルとバックライトユニットの間には、通常、額縁形状に形成された両面粘着テープが挟み込まれており、各部材を固定したり、ゴミの侵入を防止したりするとともに、そのクッション性によって衝撃から各部材を保護している。【０００４】
また、ＬＣＤモジュールにおいては軽薄短小化や情報量の増加に伴って大画面化が進みつつあり、光源とＬＣＤパネルとの位置とが近くなることで、光源からの光が粘着テープを通って漏れ、ＬＣＤパネルの表示面の見栄えが悪化するといった問題が生じるおそれがあった。【０００５】
そこで、かかるＬＣＤパネルとバックライトユニットの間に挟み込まれる粘着テープには高い遮光性が要求されることになり、ＬＣＤパネルの表示面の見栄えを向上させるとともに、ＬＣＤパネルを駆動するためのドライバーへの光の進入を遮蔽し、誤作動を防止することが求められた。【０００６】
このような粘着テープとして、光線透過率が１％以下である基材フィルムの片面または両面に黒色着色剤を含有する感圧粘着剤が塗工されたものがすでに提案されている（特許文献１参照）。【０００７】
ところで、近年、モバイル機器の、薄型・小型軽量化のために、これら両面テープの部材に対してもより薄型・軽量化の機能が求められるようになってきた。また、光源となるLEDの小型・高性能化に伴い、さらに遮光性の高いものが求められている。【０００８】
【特許文献１】特開２００２−２１５０５３号公報
【発明の開示】
【０００９】
本発明は、上記事情に鑑みて、遮光性能に優れる遮光用粘着テープを提供することを目的としている。
【００１０】
上記目的を達成するために、本発明の請求の範囲第１項に記載の遮光用粘着テープ（以下、「請求の範囲第１項の粘着テープ」と記す）は、基材と、基材の少なくともいずれか一方の面に形成された遮光層と、粘着剤層とを備えた遮光用粘着テープであって、前記遮光層が、黒色インク組成物を印刷することによって形成されているとともに、遮光層の総厚みが７μｍ以上であることを特徴としている。
【００１１】
本発明の請求の範囲第２項に記載の遮光用粘着テープ（以下、「請求の範囲第２項の粘着テープ」と記す）は、請求の範囲第１項の粘着テープにおいて、遮光層の表面に遮光層同士のブロッキングを防止する薄型コート層が積層されていることを特徴としている。
【００１２】
本発明の請求の範囲第３項に記載の遮光用粘着テープ（以下、「請求の範囲第３項の粘着テープ」と記す）は、請求の範囲第２項の粘着テープにおいて、薄型コート層が薄型コート層を針状材が突き抜けようとするとき、針状材の表面に添設しながら延伸する弾性を備える電気絶縁性樹脂組成物で形成されていることを特徴としている。
【００１３】
本発明の請求の範囲第４項に記載の遮光用粘着テープ（以下、「請求の範囲第４項の粘着テープ」と記す）は、請求の範囲第３項の粘着テープにおいて、複数の遮光層が基材の少なくともいずれか一方の面に形成され、これらの遮光層と遮光層との間に、針状材が突き抜けようとするとき、針状材の表面に添設しながら延伸する弾性を備える電気絶縁性樹脂組成物で形成されている電気絶縁層を備えていることを特徴としている。
【００１４】
本発明の請求の範囲第５項に記載の遮光用粘着テープ（以下、「請求の範囲第５項の粘着テープ」と記す）は、請求の範囲第１項〜請求の範囲第４項のいずれかの粘着テープにおいて、遮光層が、黒色インク組成物を複数回に分けて乾燥期間を経て重ね印刷されるとともに、遮光層の厚みが８μｍ〜１４μｍであることを特徴としている。
【００１５】
本発明において使用される基材としては、特に限定されないが、たとえば、紙、不織布やポリエステル、ポリオレフィン、ポリウレタン、ポリクロロプレン、塩化ビニル樹脂、アクリル樹脂等からなるシート状成形体が挙げられる。
基材の厚みは、粘着テープが用いられる用途に応じて適宜決定される。
【００１６】
本発明において遮光層は、基材の片面のみに設けられていても構わないし、両面に設けられていても構わない。
また、基材の片面に黒色インク組成物からなる遮光層を設け、もう一方の面に、白色インク組成物からなる白色印刷層や金属箔層などの反射層が設けられていても構わない。
本発明の遮光層に使用される黒色インクとしては、特に限定されないが、たとえば、アクリル系印刷インクが挙げられ、カーボン含有量が１２重量％未満のものが好ましい。具体的には、市販の黒色インク（大日本インキ化学工業社製「商品名：ユニビアA-300」、大日精化工業社製「商品名：ＮＢ３００−７０１黒」）を用いることができる。
【００１７】
本発明の黒色インク組成物には、イソシアネート系硬化剤も配合されるが、イソシアネート系硬化剤としては、特に限定されず、たとえば、トリレンジイソシアネート、ナフチレン−１，５−ジイソシアネート、ジフェニルメタンジイソシアネート、ヘキサメチレンジイソシアネート、イソホロンジイソシアネート、キシレンジイソシアネート、トリメチロールプロパン変成トリレンジイソシアネート等が挙げられる。
【００１８】
また、遮光層の厚みは、総厚みで７μｍ以上であれば特に限定されない。
しかし、たとえば、屈曲されない用途に用いる場合、遮光性能が十分に発揮できれば、できるだけ薄い方が好ましい。
【００１９】
一方、使用状態で屈曲されやすい場合、請求の範囲第５項の粘着テープのように、遮光層が、黒色インク組成物を複数回に分けて乾燥期間を経て重ね印刷されるとともに、基材の一方の面に設けられた遮光層の厚みが８μｍ〜１４μｍであることが好ましい。
すなわち、連続印刷された場合、あるいは、厚みが上記範囲外であると、テープの屈曲により遮光層に割れが生じて遮蔽効果が損なわれる虞がある。
【００２０】
遮光層を形成するための印刷方法としては、特に限定されず、例えば、凸版印刷、ドライオフセット印刷、グラビア印刷等の公知慣用の印刷方法が挙げられ、薄膜層を数回印刷して１つの遮光層とするようにしても構わない。
【００２１】
本発明に使用される粘着剤層を形成する粘着剤としては、特に限定されないが、アクリル系粘着剤のほか、公知のシリコン系、ゴム系粘着剤を使用することができる。
アクリル系ポリマーを主成分とする従来の粘着テープに用いられる公知の粘着剤を用いることができる。ちなみに、上記アクリル系粘着剤に用いられるアクリル系ポリマーとしては特に限定されないが、例えば、（メタ）アクリル 酸エステルモノマーの単独重合体、又は、（メタ）アクリル 酸エステルモノマーとこれと共重合可能な他のビニルモノマーとの共重合体であることが好ましい。
上記（メタ）アクリル 酸エステルモノマーとしては、アルキル基の炭素数が４〜１２の１級又は２級アルコールと、アクリル酸又はメタクリル酸とのエステルが好適に用いられる。
【００２２】
粘着剤層の厚みとしては、用途に応じて適宜決定され、特に限定されないが、できるだけ薄い方が好ましい。
【００２３】
本発明において、薄型コート層は、粘着剤を塗工前に遮光層表面を覆うように、コート剤をコートすることによって得られ、その厚みは、０．１μｍ〜１．５μｍ程度が好ましい。
また、この薄型コート層は、粘着剤層の粘着剤の印刷層への接着力を向上させるアンカー効果をもたせることが好ましい。すなわち、アンカー効果によって印刷層と粘着剤層との界面剥離によるガラス面における糊残りを低減させる効果を期待することができる。
【００２４】
コート剤としては、遮光層のブロッキングを防止できれば、特に限定されないが、たとえば、一級アミングラフトアクリルポリマーが挙げられ、日本触媒社製の商品名ポリメントNK-350  、ポリメントNK-380等の市販品を用いることができる。
【００２５】
また、本発明の粘着テープは、請求の範囲第３項の粘着テープのように、薄型コート層を針状材が突き抜けようとするとき、針状材の表面に添設しながら延伸する弾性を備える電気絶縁性樹脂組成物で形成されている構成としたり、さらに、請求の範囲第４項の粘着テープのように、複数の遮光層が基材の少なくともいずれか一方の面に形成され、これらの遮光層と遮光層との間に、針状材が突き抜けようとするとき、針状材の表面に添設しながら延伸する弾性を備える電気絶縁性樹脂組成物で形成されている電気絶縁層を備えている構成とすることが好ましい。なお、電気絶縁性樹脂組成物は、針状材が突き抜けようとするとき、針状材の表面に添設しながら延伸する弾性を備えていれば、その弾性率は特に限定されないが、たとえば、０．１〜１０００MPaが好ましい。すなわち、弾性率が０．１未満であれば、ゴム変形領域から逸脱し弾性体の形成が難しい領域となり、弾性率が１０００MPaを超えると、芯状材の表面に添設しながら延伸しない部分が出始め回路短絡の恐れがある。
このような電気絶縁性樹脂組成物としては、特に限定されないが、たとえば、ポリエチレン樹脂・塩ビ樹脂等の高分子材料及び天然ゴム・合成ゴム等のゴムが挙げられる。
【００２６】
また、本発明の粘着テープの場合、粘着剤層の上に離型シートを積層しておくようにしても構わない。
【００２７】
上記のように、請求の範囲第１項の粘着テープは、遮光層が、黒色インク組成物で形成されているとともに、遮光層の総厚みが７μｍ以上であるので、遮光性能に優れたものとすることができる。
【００２８】
請求の範囲第２項の粘着テープは、遮光層の表面に遮光層同士のブロッキングを防止する薄型コート層が積層されているので、粘着剤の塗工前にテープ本体がロール状に巻き取られた状態でも、遮光層と遮光層との間に薄型コート層が介在することになって、塗工工程における遮光層同士のブロッキングの不具合を回避することができる。
さらに、近年液晶モジュールと、バックライトとを組み合わせる際に、図２に示す液晶モジュール１００のフレキシブルプリンント基板１１０にＩＣチップ１２０が搭載されているタイプにおいて、ＩＣチップ１２０の金属端子１２１がバックライトモジュール２００のテープ３００に接する設計となる場合が見受けられるが、遮光層となる黒色インクにカーボンブラックが含まれていて抵抗値が小さい。したがって、ＩＣチップ１２０の金属端子１２１が遮光層に触れた状態になると、回路の短絡による機器の動作不安定につながる事例がある。しかし、請求の範囲第２項の粘着テープの場合、薄型コート層を備えおり、金属端子１２１の遮光層までの突き抜けを防止できるので、上記のような回路の短絡も防止することができる。
【００２９】
請求の範囲第３項の粘着テープは、薄型コート層が薄型コート層を針状材が突き抜けようとするとき、針状材の表面に添設しながら延伸する弾性を備える電気絶縁性樹脂組成物で形成されているので、針状材が、薄型コート層を突き抜けようとすると、薄型コート層の針状材の周囲部分が針状材の表面部分に沿って延伸され、針状材の表面を薄型コート層を形成する電気絶縁性樹脂組成物によって保護した状態で遮光層内に入り込む。したがって、針状材が、上記金属端子１２０等の導電性材料であっても、針状材と遮光層との間の電気絶縁性が保たれ、回路等の短絡を防止することができる。
【００３０】
請求の範囲第４項の粘着テープは、上記請求の範囲第３項の粘着テープにおいて、複数の遮光層が基材の少なくともいずれか一方の面に形成され、これらの遮光層と遮光層との間に、針状材が突き抜けようとするとき、針状材の表面に添設しながら延伸する弾性を備える電気絶縁性樹脂組成物で形成されている電気絶縁層を備えているので、たとえば、図６に示すように、針状材が、上側の遮光層を通り下側の遮光層に達するまで、突き刺さった場合でも、薄型コート層の針状材の周囲部分が針状材の表面部分に沿って延伸され、針状材の表面を保護した状態で上側の遮光層内に入り込むとともに、電気絶縁層の針状材の周囲部分が針状材の表面部分に沿って延伸され、針状材の表面を電気絶縁層によって保護した状態で下側の遮光層内に入り込む。したがって、針状材が、上記金属端子１２０等の導電性材料であっても、針状材と遮光層との間の電気絶縁性が保たれ、回路等の短絡を防止することができる。
【００３１】
請求の範囲第５項の粘着テープは、遮光層が、黒色インク組成物を複数回に分けて乾燥期間を経て重ね印刷されるので、遮光層の割れによって遮光性を損なうといった問題をなくすことができる。
すなわち、黒色インク組成物をグラビア印刷等で厚塗り印刷を一回の塗布で行なった場合、割れ等が発生するが、薄塗りを複数回繰り返し行なうようにすれば、厚い遮光層の場合でも割れが発生することが防止できる。なお、遮光層の厚みが３μｍ以上、好ましくは１．５μｍ以上の場合は、上記のように、複数回に分けて乾燥期間を経て重ね印刷するとよい。
【図面の簡単な説明】
【００３２】
【図１】本発明にかかる遮光用粘着テープの１つの実施の形態をあらわす断面図である。
【図２】図１の粘着テープのコート層の性能を模式的に説明する断面図である。
【図３】本発明にかかる遮光用粘着テープの他の実施の形態をあらわす断面図である。
【図４】図３の粘着テープのコート層の性能を模式的に説明する断面図である。
【図５】実施例１０および実施例１１で得た粘着テープの抵抗値の測定方法を説明する説明図である。
【図６】液晶モジュールと、バックライトとを組み合わされ、液晶モジュールのフレキシブルプリント基板にＩＣチップが搭載された液晶表示装置を説明する断面図である。
【発明を実施するための最良の形態】
【００３３】
以下に、本発明を、その実施の形態をあらわす図面を参照しつつ詳しく説明する。
図１は、本発明にかかる遮光用粘着テープの１つの実施の形態をあらわしている。【００３４】
図１に示すように、この遮光用粘着テープ（以下、「粘着テープ」とのみ記す）１は、テープ本体２の両面に粘着剤層３が積層されている。
テープ本体２は、基材４と、遮光層５と、薄型コート層６とを備えている。
遮光層５は、アクリル系インクとイソシアネート系硬化剤とを含む黒色インク組成物を印刷することによって基材層4の両面に形成されていて、合計の厚みが7μm以上になっている。【００３５】
薄型コート層６は、一級アミングラフトアクリルポリマー等を含み、薄型コート層６を金属端子等の針状材が突き抜けようとするとき、針状材の表面に添設しながら延伸する弾性を備える電気絶縁性樹脂組成物であるコート剤を遮光層５の表面に塗布乾燥させることによって形成されている。
粘着剤層３は、公知の両面粘着テープと同様の方法を用いて上記のようにして得られたテープ本体２の両面に形成されている。【００３６】
この粘着テープ１は、上記のように、遮光層５が、アクリル系インクとイソシアネート系硬化剤とを含む黒色インク組成物を印刷することによって基材層4の両面に形成されていて、合計の厚みが7μm以上になっているので、遮光性能に優れている。
また、遮光層5の表面に薄型コート層６を設けたので、粘着剤の塗工前にテープ本体２がロール状に巻き取られた状態でも、遮光層５と遮光層５との間に薄型コート層が介在することになって、塗工工程における遮光層同士のブロッキングの不具合を回避することができるとともに、金属端子等の針状材が遮光層へ突き通ることを防止することができる。【００３７】
しかも、薄型コート層６が、薄型コート層６を金属端子等の針状材が突き抜けようとするとき、針状材の表面に添設しながら延伸する弾性を備える電気絶縁性樹脂組成物で形成されているので、図２に示すように、針状材Ｓが薄型コート層６を突き抜けて遮光層５まで入り込んでも、針状材Ｓの表面が薄型コート層６によって被覆された状態で遮光層５内に入り込むため、針状材Ｓと遮光層５との絶縁状態が確保される。【００３８】
図３は、本発明にかかる粘着テープの他の実施の形態をあらわしている。
図３に示すように、この粘着テープ１０は、テープ本体２ａの両面に粘着剤層１７が積層されている。【００３９】
テープ本体２ａは、基材１１と、第１遮光層（黒色印刷層）１２と、第１薄型コート層１３と、第２遮光層（黒色印刷層）１４と、第２薄型コート層１５と、白色印刷層１６とを備えている。
第１薄型コート層１３および第２薄型コート層１５は、それぞれ金属端子等の針状材が突き抜けようとするとき、針状材の表面に添設しながら延伸する弾性を備える電気絶縁性樹脂組成物で形成されている。【００４０】
この粘着テープ１０は、遮光層が第１遮光層１２と、第２遮光層１４とからなり、第１遮光層１２と、第２遮光層１４との間に針状材が突き抜けようとするとき、針状材の表面に添設しながら延伸する弾性を備える電気絶縁性樹脂組成物で形成された第１薄型コート層１３、すなわち、電気絶縁層が設けられているので、図４に示すように、針状材Ｓが第２薄型コート層１５、第２遮光層１４、第１薄型コート層１３を突き抜けて第１遮光層１２まで達する状態となったとしても第２薄型コート層１５および第１薄型コート層１３を形成する電気絶縁性樹脂組成物が針状材Ｓの表面を被覆した状態でそれぞれ第２遮光層１４および第１遮光層１２内に入り込むため、針状材Ｓと第２遮光層１４および第１遮光層１２との絶縁状態が確保される。【００４１】
以下に、本発明の具体的な実施例を比較例とともに詳しく説明する。【００４２】
（実施例１）
〔粘着剤の調製〕
イソノニルアクリレート９８．９重量部、アクリル酸０．１重量部、Ｎ−ビニルカプロラクタム１．０重量部、連鎖移動剤としてｎ−ドデシルメルカプタン０．０５重量部及び溶剤として酢酸エチル８０重量部を、攪拌機、還流冷却管、温度計、滴下ロート及び窒素ガス導入口を備えた五つ口フラスコに仕込み、攪拌した後、窒素ガスで約３０分間パージし、モノマー溶液中に残存する酸素を除去した。しかる後、窒素ガスでフラスコ内の空気を置換し、攪拌しつつ昇温し７０℃に保持し、熱重合開始剤としてベンゾイルパーオキサイド０．０３重量部を１重量部の酢酸エチルに溶解したものを、滴下ロートから滴下した。反応開始後、そのままの温度で１０時間反応させ、アクリル系共重合体溶液を得、粘着剤とした。【００４３】
〔黒色インク組成物Ａ〕
黒色インク（大日本インキ化学工業社製「商品名：ユニビアA−３００８」）に７重量％の割合でイソシアネート系硬化剤を配合した。【００４４】
厚み１２μｍのポリエチレンテレフタレート製テープ状をした基材の一方の面に上記黒色インク組成物Ａからなる厚み２μｍの第１遮光層（黒色印刷層）と、他方の面に上記黒色インク組成物Ａからなる厚み５μｍの第２遮光層（黒色印刷層）を形成した。なお、硬化養生は、各層とも８hr〜２４hrかけた。【００４５】
つぎに、両遮光層の表面にコート剤（日本触媒製「商品名：ポリメントNK-350」に天然ゴムと三菱樹脂製ポリエチレン樹脂を混合して弾性率を5MPaに調整したもの）を塗布し、０．１μｍの厚みの薄型コート層を形成し、テープ本体を得た。
そして、両薄型コート層の表面、すなわち、テープ本体の両面に上記粘着剤を塗布し、２０μｍの厚みの粘着剤層を形成し、厚み約６０μｍの粘着テープを得た。【００４６】
（実施例２）
基材の一方の面に上記黒色インク組成物Ａからなる厚み７μｍの遮光層（黒色印刷層）を設け、他方の面に遮光層を設けなかった以外は実施例１と同様にして厚み約６０μｍの粘着テープを得た。【００４７】
（実施例３）
基材の一方の面に上記黒色インク組成物Ａからなる厚み７μｍの遮光層（黒色印刷層）を設け、他方の面に白色インク（大日精化工業社製「商品名：ＮＢ３００−７０１白」）に７重量％の割合でイソシアネート系硬化剤を配合した白色インク組成物Ｂによって厚み２μｍの白色印刷層を設けた以外は、実施例１と同様にして厚み約６０μｍの粘着テープを得た。【００４８】
（比較例１）
基材の一方の面に上記黒色インク組成物Ａからなる厚み２μｍの第１遮光層を設け、他方の面に上記黒色インク組成物Ａからなる厚み３μｍの第２遮光層を設けた以外は実施例１と同様にして厚み約６０μｍの粘着テープを得た。【００４９】
（比較例２）
基材の一方の面に上記黒色インク組成物Ａからなる厚み６μｍの遮光層を設け、他方の面に遮光層を設けなかった以外は実施例１と同様にして厚み約６０μｍの粘着テープを得た。【００５０】
（比較例３）
基材の一方の面に上記黒色インク組成物Ａからなる厚み６μｍの遮光層を設け、他方の面に白色インク（大日精化工業社製「商品名：ＮＢ３００−７０１白」）に７重量％の割合でイソシアネート系硬化剤を配合した白色インク組成物Ｂによって厚み２μｍの白色印刷層を設けた以外は、実施例１と同様にして厚み約６０μｍの粘着テープを得た。【００５１】
上記実施例1〜３および比較例1〜３で得られた粘着テープのそれぞれについて、光線透過率および光抜けの有無を調べ、その結果を表１および表2に層構成とともに示した。
なお、光線透過率は、ＪＩＳ  Ｋ  ７１０５の方法により測定した。また、光抜けの有無は、300千cd相当の投光器を用いて目視によって確認した。【００５２】
【表１】
2007141939.tif 000003
【００５３】
【表２】
2007141939.tif 000004
【００５４】
（実施例4）
テープ本体が薄膜コート層を設けていない以外は、実施例１と同様にして粘着テープを得た。なお、実施例４の粘着テープを製造する上において、テープ本体が薄型コート層を備えていないため、展開する際に片側に黒い斑点が残る等所々にブロッキングの跡が残り、実生産に於いて不具合が起こる場合があった。
実施例１、実施例4の粘着テープを用いて、ＬＣＤモジュールとバックライトユニットとを固定した後、バックライトユニットに外的負荷を加えることによってＬＣＤモジュールと分離させ、糊残りの有無を観察し、その結果を表３に示した。なお、表３中、○は糊のこりなし、×は糊のこりありをあらわしている。【００５５】
【表３】
2007141939.tif 000005
【００５６】
表３に示すように、実施例１の粘着テープについてはバックライトユニット側およびＬＣＤパネル側ともに、糊残りが発生せず、バックライトユニットからＬＣＤパネルのみを分離することができた。これは、実施例１の場合、薄型コート層を備えているので、薄型コート層の粘着剤層とのアンカー（接着力）効果によって硝子に対する糊のこりを防止できると考えられる。したがって、実施例１のように薄型コート層を設けるようにすれば、ＬＣＤモジュールとバックライトユニットを粘着テープにより組み合わせた後、検査等により不具合が見つかり、バックライトユニットとを剥離分解した場合に糊のこりがなく、高価なＬＣＤモジュールの再利用が容易であると考えられる。【００５７】
また、テスター（カイセ社製  ＫＵ-1188）の２本の針を、２ｍｍ、５ｍｍ、１０ｍｍの間隔で実施例１および実施例４の粘着テープの第２遮光層側の面の粘着剤層上に置いた場合の、抵抗値をそれぞれ調べ、その結果を、粘着剤層のみの抵抗値と併せて表４に示した。【００５８】
【表４】
2007141939.tif 000006
【００５９】
上記表４から、薄型コート層を設けるようにすれば、塗工工程における遮光層同士のブロッキングの不具合を回避することができるだけでなく、ＩＣチップの金属端子がバックライトモジュールの粘着テープに接する設計となる場合においても、回路の短絡も防止することができることがよくわかる。【００６０】
（実施例５）
第２遮光層を１２μｍの厚さにするとともに、第２遮光層を実施例１と同様の黒色インクを１回あたり３μｍずつ４回に分けて塗布し、かつ、各層とも８時間黒色インクを養生硬化させたのち、上層のインクを塗布するようにした以外は、実施例１と同様にして粘着テープを得た。【００６１】
（実施例６）
第２遮光層を９μｍの厚さにするとともに、第２遮光層を実施例１と同様の黒色インクを１回あたり３μｍずつ３回に分けて塗布し、かつ、各層とも８時間黒色インクを養生硬化させたのち、上層のインクを塗布するようにした以外は、実施例１と同様にして粘着テープを得た。【００６２】
（実施例７）
第２遮光層を１５μｍの厚さにするとともに、第２遮光層を実施例１と同様の黒色インクを１回あたり３μｍずつ５回に分けて塗布し、かつ、各層とも８時間黒色インクを養生硬化させたのち、上層のインクを塗布するようにした以外は、実施例１と同様にして粘着テープを得た。【００６３】
（実施例８）
第２遮光層を９μｍの厚さにするとともに、第２遮光層を実施例１と同様の黒色インクを１回あたり３μｍずつ３回に分けて塗布し、かつ、各層とも黒色インクを養生硬化させずに続けて上層のインクを塗布するようにした以外は、実施例１と同様にして粘着テープを得た。【００６４】
（実施例９）
第２遮光層を６μｍの厚さにするとともに、第２遮光層を実施例１と同様の黒色インクを１回あたり３μｍずつ２回に分けて塗布し、かつ、１層目の黒色インクを８時間養生硬化させたのち、２層目の黒色インクを塗布するようにした以外は、実施例１と同様にして粘着テープを得た。【００６５】
上記実施例５〜９および比較例１で得られた各粘着テープについて、光線透過率および光抜けの有無を調べるとともに、屈曲による第２遮光層の割れを調べ、その結果を表５に示した。【００６６】
【表５】
2007141939.tif 000007
【００６７】
（実施例１０）
図３に示すように、厚み１３μｍのポリエチレンテレフタレート製テープ状をした基材１１の一方の面に上記黒色インク組成物Ａからなる厚み４μｍの第１遮光層（黒色印刷層）１２、厚み０．１μｍの第１薄型コート層（日本触媒製「商品名：ポリメントNK-350」に天然ゴムと三菱樹脂製ポリエチレン樹脂を混合して弾性率を5MPaに調整したもの）１３、上記黒色インク組成物Ａからなる厚み４μｍの第２遮光層（黒色印刷層）１４、コート剤組成物Ｃからなる厚み０．１μｍの第２薄型コート層（日本触媒製「商品名：ポリメントNK-350」に天然ゴムと三菱樹脂製ポリエチレン樹脂を混合して弾性率を5MPaに調整したもの）１５を形成し、基材１１の他方の面に上記白色インク組成物Ｂからなる厚み２μｍの厚み２μｍの白色印刷層１６を設けたテープ本体を得た。そして、テープ本体の両面に、実施例１と同様にしてそれぞれ２０μｍの粘着剤層１７を形成し、厚み約６３μｍの粘着テープ１０を得た。【００６８】
（実施例１１）
厚み１３μｍのポリエチレンテレフタレート製テープ状をした基材の一方の面に上記黒色インク組成物Ａからなる厚み８μｍの遮光層を形成するとともに、基材の他方の面に上記白色インク組成物Ｂからなる厚み２μｍの白色印刷層を形成してテープ本体を得たのち、このテープ本体の両面にテープ本体の両面に、実施例１と同様にしてそれぞれ２０μｍの粘着剤層を形成し、厚み約６３μｍの粘着テープを得た。【００６９】
上記実施例１０および実施例１１で得た粘着テープの抵抗値、光線透過率、光抜けの有無を調べ、その結果を表６に示した。
なお、抵抗値は、図５に示すように、粘着テープ試験片（幅50mm×長さ50mm）２０を採り、図５に示す寸法にて針２１を粘着テープ試験片２０に通す。
そして、その針２１の両端にテスター針２２，２３をきっちり当て、抵抗値レンジ200ＭΩにて粘着テープ試験片２０の抵抗値を測定した。また、測定は、同一試料に対しに対し３回行い、最小値を、測定値とした。【００７０】
【表６】
2007141939.tif 000008
【００７１】
（実施例１２）
薄型コート層として、合成ゴム（弾性率、0.1MPa）を用いた以外は、実施例３と同様の粘着テープを得た。【００７２】
（実施例１３）
薄型コート層として、天然ゴム（弾性率、7MPa）を用いた以外は、実施例３と同様の粘着テープを得た。【００７３】
（実施例１４）
薄型コート層として、ポリエチレン樹脂（弾性率、1000MPa）を用いた以外は、実施例３と同様の粘着テープを得た。【００７４】
（実施例１５）
薄型コート層として、塩化ビニル樹脂（弾性率、2500MPa）を用いた以外は、実施例３と同様の粘着テープを得た。【００７５】
（実施例１６）
第１薄型コート層および第２薄型コート層として、合成ゴム（弾性率、0.1MPa）を用い
た以外は、実施例１０と同様の粘着テープを得た。【００７６】
（実施例１７）
第１薄型コート層および第２薄型コート層として、天然ゴム（弾性率、7MPa）を用いた以外は、実施例１０と同様の粘着テープを得た。【００７７】
（実施例１８）
第１薄型コート層および第２薄型コート層として、ポリエチレン樹脂（弾性率、1000MPa）を用いた以外は、実施例１０と同様の粘着テープを得た。
（実施例１９）
第１薄型コート層および第２薄型コート層として、塩化ビニル樹脂（弾性率、2500MPa）を用いた以外は、実施例１０と同様の粘着テープを得た。【００７８】
上記実施例１２〜実施例１９で得た粘着テープについて、図５に示す方法を用いてそれぞれ抵抗値を調べその結果を表７に示した。【００７９】
【表７】
2007141939.tif 000009
【００８０】
上記表７から、コート層あるいは電気絶縁層として弾性率が0.1MPa〜1000MPaの電気絶縁性樹脂組成物を用いるようにすれば、針状体が遮光層まで突き通ったとしても針状体と遮光層との絶縁性を保てることがよくわかる。
【産業上の利用可能性】
【００８１】
本発明にかかる遮光用粘着テープは、たとえば、携帯電話機、携帯型ゲーム機、カーナビゲーションシステム等の液晶表示画面を搭載した電子機器に用いて、ＬＣＤパネルとバックライトユニットとを粘着固定させるのに有効に利用することができる。
【図１】
2007141939.tif 000010
【図２】
2007141939.tif 000011
【図３】
2007141939.tif 000012
【図４】
2007141939.tif 000013
【図５】
2007141939.tif 000014
【図６】
2007141939.tif 000015
【国際調査報告】
2007141939.tif 000016
2007141939.tif 000017
2007141939.tif 000018
2007141939.tif 000019